(57)【要約】      （修正有）【課題】曲面に施工する際の破損を防止できる無機繊維多孔体を提供する。【解決手段】石綿を除く無機繊維を含む多孔体１と、前記多孔体の表面に設けられたスリット２と、を含み、前記多孔体の嵩密度が０．００１〜０．１ｇ／ｃｍ３である、無機繊維多孔体であって、前記無機繊維を含む多孔体が、石綿を除く無機繊維とカップリング剤とを含み、全無機成分中に対する前記無機繊維の含有率が８０質量％以上であり、前記多孔体全体に対する前記無機繊維及びカップリング剤の含有率が９５質量％以上であるか、または前記無機繊維を含む多孔体が、石綿を除く無機繊維と有機バインダーとを含み、前記無機繊維の含有量が９０質量％以上であることを特徴とする。【選択図】図１
2020186147.tif 000002
【特許請求の範囲】
【請求項１】
石綿を除く無機繊維を含む多孔体と、
前記多孔体の表面に設けられたスリットと、を含み、
前記多孔体の嵩密度が０．００１〜０．１ｇ／ｃｍ３である、無機繊維多孔体。
【請求項２】
前記スリットが前記多孔体を貫通しない、請求項１に記載の無機繊維多孔体。
【請求項３】
シート状の前記多孔体の一方の面又は両方の面に前記スリットが設けられている、請求項１に記載の無機繊維多孔体。
【請求項４】
前記スリットの深さが、シート状の前記多孔体の厚さの２５％〜７５％である、請求項２に記載の無機繊維多孔体。
【請求項５】
前記スリットが前記多孔体を貫通する、請求項１に記載の無機繊維多孔体。
【請求項６】
前記無機繊維を含む多孔体が、石綿を除く無機繊維とカップリング剤とを含み、
全無機成分中に対する前記無機繊維の含有率が８０質量％以上であり、
前記多孔体全体に対する前記無機繊維及びカップリング剤の含有率が９５質量％以上である、請求項１〜５のいずれかに記載の無機繊維多孔体。
【請求項７】
前記無機繊維を含む多孔体が、石綿を除く無機繊維と有機バインダーとを含み、
前記無機繊維の含有量が９０質量％以上である、請求項１〜５のいずれかに記載の無機繊維多孔体。
【請求項８】
前記有機バインダーの含有量が０．５質量％以上１０質量％以下である、請求項７に記載の無機繊維多孔体。
【請求項９】
前記無機繊維がガラス繊維である、請求項１〜８のいずれかに記載の無機繊維多孔体。
【発明の詳細な説明】
【技術分野】
【０００１】
本発明は、スリットを有する無機繊維多孔体、及びその用途に関する。
【背景技術】
【０００２】
無機繊維多孔体（発泡体）は、発泡ポリウレタンや発泡ポリエチレンに似た弾力性があり、軽量で断熱性及び吸音性にすぐれると共に不燃性であるため、各種産業用の断熱材や吸音材に用いることができる。
この種の多孔体の製造に用いる無機繊維としては、石綿繊維が最も適している一方、近年、環境衛生上の理由から石綿繊維の使用が困難になったため、石綿繊維以外の無機繊維を用いた多孔体が開発されている。
例えば、特許文献１には、表面を荷電させた無機繊維を、逆符号の親水基を有する界面活性剤を用いて発泡させて発泡体を得ることが示されている。
【先行技術文献】
【特許文献】
【０００３】
【特許文献１】国際公開第２０１６／１２１４００号
【発明の概要】
【発明が解決しようとする課題】
【０００４】
無機繊維多孔体は、主に無機繊維同士の絡みによって形状を保持している成形体であるため、曲面に施工する際に破損しやすいという問題がある。
本発明の課題は、曲面に施工する際の破損を防止できる無機繊維多孔体を提供することである。
【課題を解決するための手段】
【０００５】
本発明によれば、以下の無機繊維多孔体等が提供される。
１．石綿を除く無機繊維を含む多孔体と、
前記多孔体の表面に設けられたスリットと、を含み、
前記多孔体の嵩密度が０．００１〜０．１ｇ／ｃｍ３である、無機繊維多孔体。
２．前記スリットが前記多孔体を貫通しない、前記１に記載の無機繊維多孔体。
３．シート状の前記多孔体の一方の面又は両方の面に前記スリットが設けられている、前記１に記載の無機繊維多孔体。
４．前記スリットの深さが、シート状の前記多孔体の厚さの２５％〜７５％である、前記２に記載の無機繊維多孔体。
５．前記スリットが前記多孔体を貫通する、前記１に記載の無機繊維多孔体。
６．前記無機繊維を含む多孔体が、石綿を除く無機繊維とカップリング剤とを含み、
全無機成分中に対する前記無機繊維の含有率が８０質量％以上であり、
前記多孔体全体に対する前記無機繊維及びカップリング剤の含有率が９５質量％以上である、前記１〜５のいずれかに記載の無機繊維多孔体。
７．前記無機繊維を含む多孔体が、石綿を除く無機繊維と有機バインダーとを含み、
前記無機繊維の含有量が９０質量％以上である、前記１〜５のいずれかに記載の無機繊維多孔体。
８．前記有機バインダーの含有量が０．５質量％以上１０質量％以下である、前記７に記載の無機繊維多孔体。
９．前記無機繊維がガラス繊維である、前記１〜８のいずれかに記載の無機繊維多孔体。
【発明の効果】
【０００６】
本発明によれば、曲面に施工する際の破損を防止できる無機繊維多孔体が提供できる。
【図面の簡単な説明】
【０００７】
【図１】本発明の第１実施形態に係る無機繊維多孔体を概念的に説明する斜視図である。
【図２】第１実施形態に係る無機繊維多孔体を曲面に施工した様子を説明する図である。
【図３】本発明の他の態様に係る無機繊維多孔体を概念的に説明する斜視図である。
【図４】他の態様に係る無機繊維多孔体を曲面に施工した様子を説明する図である。
【図５】本発明の第２実施形態に係る無機繊維多孔体を概念的に説明する斜視図である。
【図６】スリットが三角格子状に配置された例を説明する図である。
【図７】スリットが四角格子状に配置された例を説明する図である。
【図８】スリットが六角格子状に配置された例を説明する図である。
【図９】本発明の第３実施形態に係る無機繊維多孔体を概念的に説明する斜視図である。
【図１０】本発明の第４実施形態に係る無機繊維多孔体を概念的に説明する斜視図である。
【図１１】スリットの形状を説明する図である。
【発明を実施するための形態】
【０００８】
本発明の一実施形態に係る無機繊維多孔体は、石綿を除く無機繊維を含む多孔体と、前記多孔体の表面に設けられたスリットと、を含む。そして、多孔体の嵩密度が０．００１〜０．１ｇ／ｃｍ３であることを特徴とする。本実施形態では、多孔体の表面にスリットが設けられているため、無機繊維多孔体を曲面に施工する際の破損を防止できる。
【０００９】
図１は本発明の第１実施形態に係る無機繊維多孔体を概念的に説明する斜視図である。図１において、１は多孔体であり、２はスリットである。
【００１０】
本実施形態において、無機繊維多孔体は、シート状の多孔体１と、該シート状の多孔体１の一方の面に設けられた複数のスリット２と、を含む。
【００１１】
多孔体１については後に詳述する。
【００１２】
複数のスリット２は、多孔体１の表面に、所定の間隔を置いてストライプ状に設けられている。
【００１３】
スリット２の深さＤは、多孔体を貫通しない範囲で適宜設定でき、例えば、シート状の多孔体１の厚さＴの５％以上、１０％以上、１５％以上、２０％以上、又は２５％以上とすることができ、また、９５％以下、９０％以下、８５％以下、８０％以下、又は７５％以下とすることができる。
スリット２を起端とする多孔体１の破断（切断）を確実に防止する観点では、スリット２を浅く設定することも好ましく、例えば、スリット２の深さＤを多孔体１の厚さＴの７５％以下、５０％以下、２５％以下、１０％以下、又は５％以下とすることができる。
また、多孔体１を曲率の大きい面に適用する場合や、多孔体１の厚さＴが大きい場合には、スリット２を深く設定することも好ましく、例えば、スリット２の深さＤを多孔体１の厚さＴの２５％以上、５０％以上、又は７５％以上とすることができる。
【００１４】
図２は、無機繊維多孔体を曲面に施工した様子を説明する図である。図２において、３は配管である。
【００１５】
図２の例では、無機繊維多孔体を、配管３の外周面（凸面）を被覆するように施工する場合について示している。多孔体１を曲面に沿って変形させても、多孔体１の表面にスリット２が設けられていることによって、該スリット２が伸び変形を吸収し、無機繊維多孔体の破損（亀裂の発生等）を防止できる。無機繊維多孔体が、主に無機繊維同士の絡みによって形状を保持している成形体であっても、かかるスリット２によって、破損が好適に防止される。
【００１６】
図２の例のように、無機繊維多孔体を凸面に沿って湾曲させる場合は、多孔体１におけるスリット２が形成された面が外周側（前記凸面の反対側であり、伸びが大きい側）に配向されるように、無機繊維多孔体を施工することができる。また、図示しないが、無機繊維多孔体を凹面に沿って湾曲させる場合は、多孔体１におけるスリット２が形成された面が外周側（前記凹面側であり、伸びが大きい側）に配向されるように、無機繊維多孔体を施工することができる。
【００１７】
他の態様において、図３に示すように、スリット２は深さ方向に向けてスリット幅（間隙）が狭くなるように、深さ方向にＶ字形状に形成される。このような場合、図４に示すように、無機繊維多孔体を凸面に沿って湾曲させる場合に、多孔体１におけるスリット２が形成された面が内周側（前記凸面側であり、伸びが小さい又は収縮する側）に配向されるように、無機繊維多孔体を施工することもできる。
また、図示しないが、深さ方向にＶ字形状に形成されたスリット２を有する無機繊維多孔体を凹面に沿って湾曲させる場合には、多孔体１におけるスリット２が形成された面が内周側（伸びが小さい側あるいは収縮する側）に配向されるように、無機繊維多孔体を施工することができる。
これらの態様において、深さ方向にＶ字形状に形成されたスリット２は、上述した湾曲に伴って、スリット幅が狭くなるように変形し、好ましくは、スリット幅がゼロになる（スリット２に由来する間隙が消失する）ように変形する。
【００１８】
以上の説明では、多孔体１の一方の面にスリット２を設ける場合について主に示したが、これに限定されない。多孔体１の両面にスリット２を設けてもよい。これについて、以下に図５を参照して説明する。
【００１９】
図５は本発明の第２実施形態に係る無機繊維多孔体を概念的に説明する斜視図である。
【００２０】
本実施形態では、多孔体１の両面に複数のスリット２が設けられている。多孔体１の表裏各面に設けられた複数のスリット２は、第１実施形態と同様にストライプ状に配置されている。
【００２１】
多孔体１の一方の面に設けられた複数のスリット２と、多孔体１の他方の面に設けられた複数のスリット２とは、表裏で形成位置が重畳しないように、互いに形成位置をずらして配置されている。ここでは、一方の面の複数のスリット２と他方の面の複数のスリット２とは、ストライブ状の配置におけるピッチに対して半ピッチずれるように配置されている。複数のスリット２の配置パターンがストライプ状である場合に限らず、他の配置パターン（例えば後述する格子状のパターン）である場合においても、表裏各面の複数のスリット２が、該配置パターンにおけるスリット２の配置ピッチに対して所定ピッチ（好ましくは半ピッチ）ずれるように配置されていることが好ましい。
【００２２】
本実施形態の無機繊維多孔体によれば、第１実施形態において説明した凸面及び凹面への施工のいずれの場合であっても、多孔体１の表裏の向きによらず、破損が好適に防止される。また、凸面及び凹面が組み合わされた面に沿って湾曲させる場合においても、破損が好適に防止される。
【００２３】
図５の例では、一方の面の複数のスリット２と、他方の面の複数のスリット２とが、表裏で互いに形成位置をずらして配置されている場合について示したが、これに限定されない。図示しないが、例えば、多孔体１の表裏でスリット２が長さ方向に重畳するように配置されてもよいし、多孔体１の表裏でスリット２が交差するように配置されてもよい。そのような場合、表裏のスリット２が互いに接続（貫通）しないように、スリット２の深さを調整することができる。
【００２４】
以上の説明では、複数のスリット２がストライプ状に配置される場合について主に示したが、これに限定されない。多孔体１の表面において、複数のスリット２は、規則的あるいは不規則的に、任意の配置となるように設けることができる。例えば、図６に示すように、多孔体１の表面において、複数のスリット２は、三角格子状に配置されてもよい。また、図７に示すように、多孔体１の表面において、複数のスリット２は、四角格子状に配置されてもよい。さらに、図８に示すように、多孔体１の表面において、複数のスリット２は、六角格子（ハニカム）状に配置されてもよい。
【００２５】
以上の説明では、スリット２の深さがシート状の多孔体１の厚さに満たない場合、即ちスリット２が多孔体１を貫通しない場合について主に示したが、これに限定されない。スリット２は多孔体１を貫通するものであってもよい。これについて、以下に図９及び図１０を参照して説明する。
【００２６】
図９は本発明の第３実施形態に係る無機繊維多孔体を概念的に説明する斜視図である。
【００２７】
本実施形態では、多孔体１に、該シート状の多孔体１を厚さ方向に貫通する複数のスリット２が設けられている。これにより、凸面及び凹面への施工のいずれの場合であっても、多孔体１の表裏の向きによらず、破損が好適に防止される。また、凸面及び凹面が組み合わされた面に沿って湾曲させる場合においても、破損が好適に防止される。尚、本実施形態においては、多孔体１の一体性を保持する観点で、スリット２の一端又は両端は、多孔体１の端面まで到達せずに、多孔体１のシート面内に配置されることが好ましい。
【００２８】
図１０は本発明の第４実施形態に係る無機繊維多孔体を概念的に説明する斜視図である。
【００２９】
本実施形態においても、多孔体１に、該シート状の多孔体１を厚さ方向に貫通する複数のスリット２が設けられている。各々のスリット２は、コの字形状の舌片部を成すように設けられている。このようなスリット２が、多孔体１の幅方向に間隔を置いて複数並設され、スリット２の列を成している。スリット２の列は、多孔体１の長手方向に間隔を置いて複数配置することができる。これにより、凸面及び凹面への施工のいずれの場合であっても、多孔体１の表裏の向きによらず、破損が好適に防止される。また、凸面及び凹面が組み合わされた面に沿って湾曲させる場合においても、破損が好適に防止される。
【００３０】
図１０に示した第４実施形態において、スリット２の形状は、コの字状に限定されず、種々の形状を有することができる。スリット２の形状は、例えば、図１１に示すように、（ａ）逆台形状、（ｂ）台形状、（ｃ）逆Ｖ字形状、（ｄ）凸形状、（ｅ）凹形状、及びこれらの角部に丸みを付与した形状、並びに、（ｆ）半円形状（半長円形状であってもよい）、及び（ｇ）先端が円形状を成すループ形状（先端が長円形状等であってもよい）等であってもよい。
【００３１】
以上の各実施形態において、スリット２の加工方法は格別限定されず、多孔体１の表面に例えばカッター等の切断手段によって加工することができる。また、多孔体１を成形する際に用いる鋳型に、スリット２に対応するプレートを設けておくことによって、多孔体１の成形と同時にスリット２を形成してもよい。
【００３２】
以上の説明では、多孔体１がシート状である場合について主に示したが、これに限定されない。多孔体１の形状は格別限定されず、任意の形状であり得る。多孔体１がいずれの形状であっても、該多孔体１の表面にスリット２を設けることで、曲面に施工する際の破損を防止できる効果が発揮される。
【００３３】
以上の説明では、スリット２が、多孔体１の表面に垂直に設けられる場合について主に示したが、これに限定されない。図示しないが、スリット２は、多孔体１の表面に対して傾斜するように設けられてもよい。
【００３４】
次に多孔体について詳しく説明する。
上述した各実施形態で使用する多孔体は、嵩密度（常温（２０℃程度）、圧縮率０％）が０．００１〜０．１ｇ／ｃｍ３である。嵩密度が上記の範囲であると、柔軟性を高くでき変形特性を向上できる。嵩密度の下限値は、小さいほど好ましいが、強度や圧縮応力を考慮すると、好ましくは０．００５ｇ／ｃｍ３以上であり、より好ましくは０．００７ｇ／ｃｍ３以上である。また、上限値は、好ましくは０．０５０ｇ／ｃｍ３以下であり、より好ましくは０．０３０ｇ／ｃｍ３以下である。
【００３５】
上記の多孔体は、例えば、無機繊維を分散させた液体を発泡させた後、前記液体を除去することによって得られる。発泡に際して、液体に界面活性剤を添加することができる。また、液体が除去された発泡体には、必要に応じて、熱処理を施すことができる。さらに、多孔体は、無機繊維同士の結合を補強するための補強材を含むことができる。そのような補強材は液体に添加しておくか、液体が除去された発泡体に付与するか、又は、熱処理が施された発泡体に付与することによって、多孔体に取り込まれる。
得られる多孔体は、無機繊維からなるセル状の空隙を無数に形成した、いわゆるスポンジ構造を有し、きわめて軽量である。
以下、多孔体の構成部材及び製造方法について説明する。
【００３６】
（無機繊維）
多孔体に含まれる無機繊維は格別限定されず、例えば、セラミック繊維、生体溶解性繊維（アルカリアースシリケート繊維、ロックウール等）及びガラス繊維から選択される１以上を用いることができる。尚、多孔体は、石綿繊維を含まない。
【００３７】
生体溶解性無機繊維は、例えば、４０℃における生理食塩水溶解率が１％以上の無機繊維である。
生理食塩水溶解率は、例えば、次のようにして測定される。すなわち、先ず、無機繊維を２００メッシュ以下に粉砕して調製された試料１ｇ及び生理食塩水１５０ｍＬを三角フラスコ（容積３００ｍＬ）に入れ、４０℃のインキュベーターに設置する。次に、三角フラスコに、毎分１２０回転の水平振動を５０時間継続して加える。その後、ろ過により得られた濾液に含有されている各元素（主要元素でよい）ケイ素（Ｓｉ）、マグネシウム（Ｍｇ）、カルシウム（Ｃａ）、ナトリウム（Ｎａ ）、カリウム（Ｋ）及びアルミニウム（Ａｌ）の濃度（ｍｇ／Ｌ）をＩＣＰ発光分析装置により測定する。そして、測定された各元素の濃度と、溶解前の無機繊維における各元素の含有量（質量％）と、に基づいて、生理食塩水溶解率（％）を算出する。すなわち、例えば、測定元素が、ケイ素（Ｓｉ）、マグネシウム（Ｍｇ）、カルシウム（Ｃａ）及びアルミニウム（Ａｌ）である場合には、次の式により、生理食塩水溶解率Ｃ（％）を算出する；Ｃ（％）＝［ろ液量（Ｌ）×（ａ１＋ａ２＋ａ３＋ａ４）×１００］／［溶解前の無機繊維の質量（ｍｇ）×（ｂ１＋ｂ２＋ｂ３＋ｂ４）／１００］。この式において、ａ１、ａ２、ａ３及びａ４は、それぞれ測定されたケイ素、マグネシウム、カルシウム及びアルミニウムの濃度（ｍｇ／Ｌ）であり、ｂ１、ｂ２、ｂ３及びｂ４は、それぞれ溶解前の無機繊維におけるケイ素、マグネシウム、カルシウム及びアルミニウムの含有量（質量％）である。
【００３８】
生体溶解性繊維は例えば以下の組成を有する。
ＳｉＯ２とＺｒＯ２とＡｌ２Ｏ３とＴｉＯ２の合計  ５０質量％〜８２質量％
アルカリ金属酸化物とアルカリ土類金属酸化物との合計  １８質量％〜５０質量％
【００３９】
また、生体溶解性繊維は例えば以下の組成を有して構成されることも可能である。
ＳｉＯ２  ５０〜８２質量％
ＣａＯとＭｇＯとの合計  １０〜４３質量％
【００４０】
無機繊維の平均繊維径は格別限定されないが細い方が好ましい。一実施形態において、無機繊維の平均繊維径は、例えば、０．０８μｍ〜４．０μｍ、０．１μｍ〜２．０μｍ、又は０．２μｍ〜１．０μｍであり得る。平均繊維径はランダムに選択した繊維１００本について測定した繊維径から求めることができる。
【００４１】
（補強材）
補強材は格別限定されず、無機繊維同士を結合できるものを用いることができる。一実施形態において、多孔体は、補強材として、カップリング剤、無機バインダー及び有機バインダーからなる群より選ばれる１種以上を含むことができる。
【００４２】
カップリング剤は格別限定されず、例えば、シランカップリング剤、チタンカップリング剤等が挙げられる。シランカップリング剤は格別限定されず、例えば、メチルトリメトキシシラン等が挙げられる。多孔体にカップリング剤を付与する方法は格別限定されず、例えば、カップリング剤を加熱して発生した蒸気を多孔体に付着させて、水蒸気と反応させる方法を用いることができる。水蒸気で処理することにより、カップリング剤が加水分解、脱水縮合されて、多孔体に付着する。尚、他の方法として、カップリング剤を多孔体に直接含浸させて加熱した後、水蒸気と接触させる方法を用いてもよい。
【００４３】
無機バインダーは格別限定されず、例えば、ＳｉＯ２系（ＳｉＯ２粒子、水ガラス（ケイ酸ナトリウム）、Ａｌ２Ｏ３系（Ａｌ２Ｏ３粒子、ポリ塩化アルミニウム等の塩基性酸アルミニウム等）、リン酸塩、粘土鉱物（合成、天然）等が挙げられる。多孔体に無機バインダーを付与する方法は格別限定されず、例えば、多孔体の製造過程において、無機繊維を分散させた液体に無機バインダーを含有させておく方法を用いることができる。尚、他の方法として、液体を除去した後の多孔体、又は熱処理後の多孔体に、塗布等によって無機バインダーを付与してもよい。
【００４４】
有機バインダーは格別限定されず、例えば、シリコーンゴム、アクリルゴム、天然ゴム、スチレンブタジエンゴムなどのゴム（ラテックス）材料、ポリエチレンオキサイドなどの水溶性樹脂、ポリプロピレンなどの熱可塑性樹脂、フェノール樹脂などの熱硬化性樹脂からなる群より選ばれる１種以上を用いることができる。
有機バインダーはポリマーを含むことができ、好ましくは、上述したゴム（ラテックス）材料のような、架橋されたポリマーを含む。多孔体に有機バインダーを付与する方法は格別限定されず、例えば、多孔体の製造過程において、無機繊維を分散させた液体に有機バインダーを含有させておく方法を用いることができる。尚、他の方法として、液体を除去した後の多孔体、又は熱処理後の多孔体に、塗布等によって有機バインダーを付与してもよい。
【００４５】
（界面活性剤）
一実施形態において、多孔体は、界面活性剤を含むことができる。そのような界面活性剤は、多孔体の製造過程において、上述した液体を発泡させる目的で添加されたものであり得る。そのため、他の実施形態において、そのような界面活性剤は、液体を除去する処理や、熱処理等によって消失され、多孔体に含まれなくてもよい。界面活性剤として、例えば、カチオン性界面活性剤、アニオン性界面活性剤、両性界面活性剤及び非イオン性界面活性剤からなる群より選ばれる１種以上を用いることができる。
【００４６】
（他の成分）
多孔体は、本発明の効果を損なわない範囲で、上述した成分以外の他の成分を含むことができる。他の成分として、例えば、輻射遮蔽材、シール性改善材、吸音性調整材のような機能性材料が挙げられる。機能性材料は１種類を単独で添加してもよく、また、２種以上を組み合わせて添加してもよい。
【００４７】
輻射遮蔽材は、多孔体に輻射を遮蔽する機能を付与する材料である。ここで、輻射の遮蔽は、例えば、反射、吸収あるいは散乱によって成され得る。輻射遮蔽材としては、例えば、繊維質及び粉末からなる群より選ばれる１種以上を用いることができる。
【００４８】
シール性改善材は、多孔体のシール性（密閉性）を改善する機能を有する材料である。シール性改善材としては、例えば、鱗片状の粉末を用いることができる。鱗片状の粉末は、その粒子の形状が鱗片状又は板状であり、例えば、タルク、クロライト、セリサイト、マイカ、ガラスフレーク、カオリン、グラファイト（鱗片状黒鉛）、アルミニウムフレーク、二硼化アルミニウム、ニッケルフレーク、窒化ホウ素等から選ばれる一種以上を用いることができる。
【００４９】
吸音性調整材は、多孔体の吸音性を調整する機能を有する材料である。吸音性調整材としては、例えば、多孔体に含まれる無機繊維より径の太い繊維、多孔体に含まれる無機繊維より径の細い繊維、粉末を用いることができる。粉末としては、例えば鱗片状の粉末を用いることができ、上述したシール性改善材と同様なものが使用できる。
【００５０】
（組成）
一実施形態において、多孔体は、
無機繊維を１００質量部；補強材を０〜３０質量部、０．５〜２０質量部、１〜１０質量部又は１〜５質量部；界面活性剤を０〜５質量部、０．１〜０．５質量部又は０．０１〜１質量部；及び他の成分を０〜３０質量部、０．５〜２０質量部又は１〜１０質量部の割合で含むことができる。尚、０質量部は、当該成分を含まないことを意味する。
【００５１】
一実施形態において、多孔体の７０質量％以上、７５質量％以上、８０質量％以上、８５質量％以上、９０質量％以上、９５質量％以上、９６質量％以上、９７質量％以上、９８質量％以上、９９質量％以上、９９．５質量％以上、９９．９質量％以上が、実質的に、無機繊維；無機繊維及び補強材；無機繊維及び界面活性剤；又は無機繊維、補強材及び界面活性剤からなる。ここで、質量％の残部は、上述した他の成分から選択される１種以上、及び不可避不純物の少なくとも一方であり得る。
【００５２】
［多孔体の製造方法］
次に、以上に説明した多孔体の製造方法の一例について説明する。上述したように、一実施形態において、多孔体は、無機繊維を分散させた液体を発泡させた後、液体を除去することによって得られる発泡体によって構成される。発泡に際して、液体に界面活性剤を添加することができる。また、液体が除去された発泡体には、必要に応じて、熱処理を施すことができる。さらに、多孔体は、無機繊維同士の結合を補強するための補強材を含むことができる。そのような補強材は、液体に添加しておくか、液体が除去された発泡体に付与するか、又は、熱処理が施された発泡体に付与することによって、多孔体に取り込まれる。
以下に、補強材としてカップリング剤を用いる例と、補強材として有機バインダーを用いる例について、詳しく説明する。
【００５３】
（カップリング剤を用いる場合）
補強材としてカップリング剤を用いる場合の製造方法の一例は、無機繊維分散液を作製する作製工程と、無機繊維分散液を発泡させる発泡工程と、発泡体（多孔体）を乾燥する脱水工程（分散媒の除去工程）と、カップリング剤を付与するカップリング剤付与工程とを含んで構成される。カップリング剤の付着を促すために、発泡体を所定温度で焼成を行う焼成工程を、カップリング剤付与工程の前に追加してもよい。
【００５４】
前記作製工程の一態様は、無機繊維の表面をアルカリ性又は酸性の処理液に接触させることにより、負又は正に荷電させる荷電ステップと、荷電した無機繊維に界面活性剤を添加させて分散液を作製する界面活性剤添加ステップとを含む。無機繊維の表面を負に荷電させたときは、カチオン性界面活性剤を、又は、無機繊維の表面を正に荷電させたときは、アニオン性界面活性剤を添加することが好ましい。
【００５５】
前記荷電ステップでは、アルカリ性又は酸性の処理液を用いてｐＨ調整することにより、無機繊維の表面のゼータ電位を制御する。具体的には、無機繊維の表面のゼータ電位をマイナス又はプラスとする。
【００５６】
界面活性剤添加ステップでは、好ましくは、前記荷電した無機繊維に対し、逆符号の親水基を有する界面活性剤を添加し、界面活性剤の親水基側を無機繊維の表面に吸着させて疎水基側を無機繊維の表面と反対側に配置させることで無機繊維（最外面）を疎水化する。このように界面活性剤を無機繊維の表面に吸着させて無機繊維表面を疎水化した状態において、後述の発泡工程によって空気を導入して発泡させると、無機繊維表面の疎水基側に泡の形成が助長されて良好に発泡した発泡体を得ることができる。換言すれば、無機繊維表面のゼータ電位を制御することで、無機繊維に界面活性剤を相互作用させて繊維を疎水化させ、無機繊維の周りに泡を係止（付着）し易くして発泡させた発泡体（スポンジ構造）を形成する。
【００５７】
前記処理液には、水に溶解してｐＨを変化させることができるものであればよく、無機化合物の酸又は塩基、有機化合物の酸又は塩基を用いることができる。無機繊維の表面のゼータ電位は、０でない値を示すこと、例えば−５ｍＶ〜−７０ｍＶ、−７ｍＶ〜−６０ｍＶ、−１０ｍＶ〜−４５ｍＶ、＋５ｍＶ〜＋６５ｍＶ、＋７ｍＶ〜＋６０ｍＶ又は、＋１０ｍＶ〜＋４５ｍＶとする。繊維の種類により、所定のゼータ電位にするためのｐＨは異なるため、ｐＨを一義的に特定することはできないが、ｐＨは、例えばｐＨ７．５〜１３で負に荷電し、ｐＨ２〜６で正に荷電させ得る。尚、ゼータ電位は、所定のｐＨに調整した水系の分散媒中に繊維を分散させ、繊維の汎用ゼータ電位計（例えばＭｏｄｅｌＦＰＡ、ＡＦＧ  Ａｎａｌｙｔｉｋ社製）を用いて測定することで得られる。
【００５８】
また、前記作製工程における荷電ステップと界面活性剤添加ステップとは経時的又は同時に実施し得る。荷電ステップと界面活性剤添加ステップとを同時に実施する場合、処理液、無機繊維及び界面活性剤を一緒に混ぜることができる。一方、荷電ステップと界面活性剤添加ステップとを経時的に実施する場合、無機繊維を、予め処理液で開繊、分散して荷電し、その後、界面活性剤と混ぜることができる。また、前記作製工程の他の態様としては、界面活性剤を用いることなく、両親媒性物質、疎水性の官能基を有するシランカップリング剤、疎水性の官能基を有するチタンカップリング剤等による表面処理によって少なくとも表面を疎水化した無機繊維を分散液（分散媒）に入れて作製することも可能である。尚、この工程のカップリング剤は発泡体を形成するために疎水化の状態にするためのものである。後のカップリング剤付与工程で用いるカップリング剤は発泡体の形態が水に濡れることにより崩壊することを防止するためのものである。
【００５９】
分散液における界面活性剤の量は無機繊維より適宜調整できるが、例えば、ガラス繊維１００重量部に対し、界面活性剤を０．０１〜１．０重量部としてよい。前記界面活性剤は、好ましくは０．１〜０．８重量部、より好ましくは０．２〜０．７重量部とすることが可能である。尚、界面活性剤の添加量は、少なすぎると無機繊維の表面を十分に疎水化できず発泡性が低下する恐れがあり、一方で界面活性剤の量が多すぎると界面活性剤同士が付着し無機繊維の表面を十分に疎水化できない恐れがある点に鑑みて調整され得る。
【００６０】
前記発泡工程では、処理液と無機繊維と界面活性剤とが混合されてなる無機繊維分散液に気泡供給装置から空気（気泡）を供給して発泡させる。尚、気泡供給装置を用いることなく、攪拌によって無機繊維分散液に空気（気泡）を供給して発泡させてもよい。かかる気泡供給装置や攪拌によって、気泡倍率、気泡量、気泡径を調整できる。
【００６１】
前記脱水工程では、発泡体を所定時間（例えば４時間）、常温又は常温外の所定温度下で分散液に含まれていた分散媒を乾燥（自然乾燥を含む）することによって脱水する。
【００６２】
前記焼成工程では、発泡体を高温度（例えば４５０℃）で焼成し、界面活性剤を除去する。尚、焼成工程は、前記脱水工程と同時に実施することが可能である。
【００６３】
前記カップリング剤付与工程では、発泡体と、カップリング剤と水蒸気を反応させて付与する。具体的には、カップリング剤を加熱して発生した蒸気を発泡体に付着させて、水蒸気と反応させる。水蒸気で処理することにより、カップリング剤が加水分解、脱水縮合されて、発泡体に付着する。例えば、閉鎖容器（外から容器内に気体は混入しないが、内部の加熱による圧力の上昇が可能な程度の密閉容器）内で発泡体とカップリング剤蒸気を接触させる。接触後、閉鎖容器に水を入れて水蒸気を発生させてカップリング剤と反応させる。尚、カップリング剤を多く付与させるときは、前記の処理に代えて又は前記の処理に加えて、発泡体にカップリング剤を直接含浸させて加熱してもよい。その後水蒸気と接触させる。
【００６４】
カップリング剤を使用した多孔体では、多孔体が、石綿を除く無機繊維とカップリング剤とを含み、全無機成分中に対する前記無機繊維の含有率が８０質量％以上であり、多孔体全体に対する無機繊維及びカップリング剤の含有率が９５質量％以上であることが好ましい。
本態様の具体例については、国際公開第２０１６／１２１４００号を参照できる。
【００６５】
（有機バインダーを用いる場合）
補強材として有機バインダーを用いる場合の製造方法の一例は、無機繊維分散液を作製する作製工程と、無機繊維分散液を発泡させる発泡工程と、発泡体（多孔体）を乾燥する脱水工程（分散媒の除去工程）とを含む製造方法である。
【００６６】
前記作製工程の一態様は、水中で無機繊維の表面を負又は正に荷電させる荷電ステップと、界面活性剤添加ステップと、有機バインダー添加ステップとを含む。
【００６７】
前記荷電ステップ及び前記界面活性剤添加ステップについては、上述したカップリング剤を用いる場合の製造方法についてした説明が援用される。
【００６８】
前記有機バインダー添加ステップでは、無機繊維を含む水に、有機バインダーを添加することができる。有機バインダーは、例えば樹脂エマルジョン等の形態で添加することができる。そのような樹脂エマルジョンは、ポリマーと、該ポリマーを架橋するための架橋剤を含むことができる。一実施形態において、架橋剤は、例えば後段の脱水工程に伴って、ポリマーを架橋するように作用する。
【００６９】
以上に説明した作製工程において、界面活性剤添加ステップは、荷電ステップと同時か、荷電ステップの後に実施することができる。荷電ステップと界面活性剤添加ステップとを同時に実施する場合、処理液、無機繊維及び界面活性剤を一緒に混ぜることができる。荷電ステップの後に界面活性剤添加ステップを実施する場合、無機繊維を、予め処理液で開繊、分散して荷電し、その後、界面活性剤と混ぜることができる。
また、有機バインダー添加ステップは、荷電ステップと同時か、荷電ステップの後に実施することができる。さらに、有機バインダー添加ステップは、界面活性剤添加ステップの前若しくは後、又は界面活性剤添加ステップと同時に実施することができる。
【００７０】
尚、前記作製工程の他の態様としては、界面活性剤を用いることなく、両親媒性物質、疎水性の官能基を有するシランカップリング剤、疎水性の官能基を有するチタンカップリング剤等による表面処理によって少なくとも表面を疎水化した無機繊維を分散液（分散媒）に入れて作製することも可能である。尚、この工程のカップリング剤は多孔体を形成するために疎水化の状態にするためのものである。後のカップリング剤付与工程で用いるカップリング剤は多孔体の形態が水に濡れることにより崩壊することを防止するためのものである。
【００７１】
前記発泡工程については、上述したカップリング剤を用いる場合の製造方法についてした説明が援用される。
【００７２】
前記脱水工程では、発泡体（多孔体）を所定時間、常温又は常温外の所定温度下で分散液に含まれていた分散媒を乾燥（自然乾燥を含む）することによって脱水する。有機バインダーを好適に保持する観点で、乾燥温度は、例えば２００℃以下、１５０℃以下、１００℃以下、又は９０℃以下であり得る。
【００７３】
一実施形態において、多孔体の製造方法は、上述した乾燥後の多孔体にカップリング剤を付与するカップリング剤付与工程をさらに含むことができる。前記カップリング剤付与工程は、上述したカップリング剤を用いる場合の製造方法についてした説明が援用される。尚、有機バインダーによる効果を顕著に発揮する観点で、カップリング剤付与工程は省略することも好ましいことである。
【００７４】
尚、補強材として有機バインダーを用いる場合の製造方法の他の例においては、多孔体は、例えば、無機繊維分散液を作製する作製工程（有機バインダー添加ステップを除く）と、無機繊維分散液を発泡させる発泡工程と、発泡体（多孔体）を乾燥する脱水工程（分散媒の除去工程）と、乾燥後の発泡体（多孔体）を焼成する工程と、焼成物に有機バインダーを添加する工程と、を含む製造方法により得られる。
第二の製造方法の焼成工程の前の工程は、有機バインダー添加ステップを実施しない他は、第一の製造方法の脱水工程までと同様である。
焼成工程では、乾燥後の発泡体を高温度（例えば４５０℃）で焼成し、界面活性剤を除去する。尚、焼成工程は、前記脱水工程と同時に実施することが可能である。
有機バインダー添加工程では、焼成して得られた焼成物に、有機バインダーを塗布、噴霧等の方法により、有機バインダーを添加する。
有機バインダーの乾燥工程では、必要に応じて加熱等を行って、塗布した有機バインダー含有物に含まれる分散媒である水や有機溶媒を乾燥除去する。架橋性の有機バインダーを用いている場合には、例えば上記乾燥工程や別途設けることができる熱処理等の架橋工程によって、該有機バインダーを架橋することができる。
【００７５】
多孔体に有機バインダーを使用する場合、無機繊維を含む多孔体が、石綿を除く無機繊維と有機バインダーとを含み、無機繊維の含有量が９０質量％以上であることが好ましい。
一実施形態において、多孔体における有機バインダーの含有量は、０．５質量％以上１０質量％以下である。
多孔体における有機バインダーの含有量は、例えば、１質量％以上、１．５質量％以上、２質量％以上、２．５質量％以上、３質量％以上、３．５質量％以上、４質量％以上、又は４．５質量％以上であり得る。また、一実施形態において、多孔体における有機バインダーの含有量は、例えば、９．５質量％以下、９質量％以下、８．５質量％以下、８質量％以下、７．５質量％以下、７質量％以下、６．５質量％以下、６質量％以下、５．５質量％以下又は５．０質量％以下であり得る。
【００７６】
（無機バインダーを用いる場合）
以上、補強材として有機バインダーを用いる場合の製造方法についてした説明は、補強材として有機バインダーに代えて無機バインダーを用いる場合の製造方法に適宜援用される。
【００７７】
［多孔体の特性］
次に、多孔体の特性について説明する。多孔体には、目的、用途等に応じて所望の特性（例えば物性等）を適宜付与することができる。
【００７８】
一実施形態において、多孔体は、以下の特性（１）〜（７）から選択される少なくとも１以上を有することができる。尚、以下の説明において、常温は２０℃である。一実施形態において、以下に記載する特性は、ＪＩＳ  Ｚ  ８７０３による５〜３５℃の全域にわたって保持され得る。
【００７９】
（１）常温で圧縮率０〜９０％における各圧縮率で圧縮した際の圧縮応力が全て、２．５ＭＰａ以下、２．０ＭＰａ以下、１．５ＭＰａ以下、１．３ＭＰａ以下、１．０ＭＰａ以下、０．８ＭＰａ以下、０．６ＭＰａ以下、０．４ＭＰａ以下、０．２ＭＰａ以下、０．０５ＭＰａ以下、又は０．０２ＭＰａ以下である。下限は０ＭＰａである。
さらに好ましくは、多孔体は、高温下（４５０℃）における圧縮率０〜９０％の各圧縮率で圧縮した際の圧縮応力が全て、２．５ＭＰａ以下、２．０ＭＰａ以下、１．７ＭＰａ以下、１．５ＭＰａ以下、１．３ＭＰａ以下、１．０ＭＰａ以下、０．８ＭＰａ以下、０．６ＭＰａ以下、０．４ＭＰａ以下、０．２ＭＰａ以下又は０．０４ＭＰａ以下である。下限は０ＭＰａである。
圧縮応力は、試験時の多孔体圧縮時の荷重値を、圧縮方向と直交する方向の被押圧面の面積（例えば縦寸法と横寸法の積）で除算して算出される。圧縮時の荷重は、多孔体の寸法を計測し、この多孔体の厚さを１００％として圧縮率を設定（０〜９０％）して、材料試験機（オートグラフ、島津製作所）を用いて所定厚さまで圧縮（２ｍｍ／ｍｉｎ）した際の荷重値とする。圧縮応力Ｎ／ｍ２＝測定荷重（Ｎ）÷サンプル面積（ｍ２）
【００８０】
（２）常温において圧縮率８０％で圧縮した際の圧縮応力（又は圧縮率０〜８０％における各圧縮率で圧縮した際の圧縮応力が全て）が、０．１ＭＰａ以下、０．５ＭＰａ以下、０．３ＭＰａ以下、０．１ＭＰａ以下、０．０８ＭＰａ以下、０．０６Ｐａ以下、０．０４Ｐａ以下、０．０２Ｐａ以下、０．０１ＭＰａ以下、０．００８ＭＰａ以下、又は０．００５ＭＰａ以下である。下限は限定されないが、通常０．０００１ＭＰａ以上又は０．００００１ＭＰａ以上である。
圧縮応力は、上記特性（１）と同様に測定される。
【００８１】
（３）常温で圧縮率８０％（好ましくは０〜９０％における各圧縮率）で圧縮した際の復元率が、５０％以上、６０％以上、７０％以上、８０％以上、８５％以上、９０％以上、又は９５％以上である。上限は限定されないが、通常９９％以下である。
より好ましくは、高温下（４５０℃）における圧縮率８０％（好ましくは０〜９０％における各圧縮率）で圧縮した際の復元率が、５０％以上、６０％以上、７０％以上、８０％以上、８５％以上、９０％以上、又は９５％以上である。上限は限定されないが、通常９９％以下である。
復元率は、多孔体の厚さを１００％として圧縮率を設定（０〜９０％）して、材料試験機（オートグラフ、島津製作所）を用いて所定厚さまで圧縮（２ｍｍ／ｍｉｎ）し、試験終了後のサンプルの厚さを計測し、次の式から算出される。復元率（％）＝（圧縮試験後の厚さ÷試験前の厚さ）×１００
【００８２】
（４）常温において圧縮率８０％で圧縮した際の見かけヤング率が１ＭＰａ以下、０．７ＭＰａ以下、０．６ＭＰａ以下、０．３ＭＰａ以下、０．１ＭＰａ以下、０．０５ＭＰａ以下、又は０．０１ＭＰａ以下である。下限は限定されないが、通常０．０００１ＭＰａ以上である。
見かけヤング率は、上述した圧縮応力と、サンプルの寸法計測によって計測した歪量とに基づいて算出される。
【００８３】
（５）常温での嵩密度（圧縮率０％）が、０．１３ｇ／ｃｍ３以下、０．１２ｇ／ｃｍ３以下、０． １ｇ／ｃｍ３以下、０．０９ｇ／ｃｍ３以下、０．０８ｇ／ｃｍ３以下、又は０．０５ｇ／ｃｍ３以下であり、また、０．００１ｇ／ｃｍ３以上、０．００２ｇ／ｃｍ３以上、０．００３ｇ／ｃｍ３以上、０．００４ｇ／ｃｍ３以上、０．００５ｇ／ｃｍ３以上、又は０．００６ｇ／ｃｍ３以上である。
嵩密度は、多孔体の重量を、寸法計測装置（例えばノギス）を用いて計測された多孔体の見掛け体積（例えば縦、横及び高さの寸法の積）で除算して算出される。
【００８４】
（６）常温において圧縮率４０〜８０％で圧縮した際の嵩密度と圧縮応力との積算値［ＭＰａ・ｇ／ｃｍ３］が、０．３０以下、０．２８以下、０．１以下、０．０５以下、０．０１以下、０．００１以下、又は０．０００５以下である。
【００８５】
（７）多孔体における細孔径の平均円相当径が、１５０μｍ以上、１８０μｍ以上、２００μｍ以上、又は２５０μｍ以上であり、また、１０００μｍ以下、８００μｍ以下、７００μｍ以下、又は６００μｍ以下である。
・平均セル径（平均円相当径）
発泡体からサンプルを切断し、Ｘ線マイクロＣＴスキャナ（ＢＲＵＫＥＲ社製ＳｋｙＳｃａｎ１２７２）を用いて、解像度５μｍ／ｐｉｘｅｌにて線透過像を撮影した。得られたＸ線透過像から、付属のソフト（ＮＲｒｅｃｏｎ及びＤＡＴＡＶＩＥＷＥＲ）を用いて３次元像を合成し、サンプル内部の断面像を作成した。得られた断面像の全細孔を計測し円相当径の平均を算出した。計測は、細孔と認められる部分が楕円形状となっていることから、細孔の長径と短径を計測し、断面積を以下の式により算出する。
細孔断面積＝長径÷２×短径÷２×π
また、前記断面積から真円相当となる径を円相当径として以下の式により算出する。そして、前記画像内の全細孔についての円相当径の平均を算出する。
円相当細孔径＝２×√（細孔断面積÷π）
尚、平均円相当径は、以下の式で求める算術平均細孔径である。
【数１】
2020186147.tif 000003
（式中、ｄは円相当径、ｎは細孔の数である。）
【００８６】
尚、上述した各特性は、例えば、多孔体の製造方法において、無機繊維に対する界面活性処理方法、無機繊維の濃度（含有割合）、発泡倍率、気泡量、気泡径等により適宜調整（制御）できる。
【産業上の利用可能性】
【００８７】
本発明の無機繊維多孔体は、例えば、防音材、断熱材、吸音材、シール材、遮煙材として好適に用いることができる。かかる防音材、断熱材、吸音材、シール材又は遮煙材は、以上に説明した多孔体を含む。これにより、防音材、断熱材、吸音材、シール材又は遮煙材は、曲面に施工する際の破損を防止できる。
【符号の説明】
【００８８】
１：多孔体
２：スリット
３：配管
Ｔ：多孔体の厚さ
Ｄ：スリットの深さ
【図１】
2020186147.tif 000004
【図２】
2020186147.tif 000005
【図３】
2020186147.tif 000006
【図４】
2020186147.tif 000007
【図５】
2020186147.tif 000008
【図６】
2020186147.tif 000009
【図７】
2020186147.tif 000010
【図８】
2020186147.tif 000011
【図９】
2020186147.tif 000012
【図１０】
2020186147.tif 000013
【図１１】
2020186147.tif 000014